(57)【要約】    本発明は、一段階フィルム積層によってＬＥＤを製造するための方法に関する。この方法は、一段階フィルム積層によって２つ以上のＬＥＤに２つ以上の着色燐光体フィルムを積層する工程を含み、そこで着色燐光体フィルムのそれぞれが、最大ｔａｎδを有する互いに異なった着色燐光体組成物を含み、それぞれの最大ｔａｎδの差が０〜３０％の範囲内で変化する。本発明において、ＬＥＤを製造するための方法は、製造能率を大幅に改良することができ（すなわち、一工程でのデュアルカラー及びマルチカラーＬＥＤ）、所有経費を下げる。さらに、それは燐光体の分散の均一性を改良することができ、それによってＬＥＤの色品質を改良することができる。  【選択図】図１
2021524057.tif 000002
【特許請求の範囲】
【請求項１】
一段階フィルム積層によって２つ以上のＬＥＤに２つ以上の着色燐光体フィルムを積層する工程を含む、ＬＥＤを製造するための方法であって、
前記着色燐光体フィルムのそれぞれが、最大ｔａｎδを有する互いに異なった着色燐光体組成物を含み、
それぞれの最大ｔａｎδの差が０〜３０％の範囲内で変化する、方法。
【請求項２】
前記異なった着色燐光体組成物のそれぞれがゲル化時間を有し、それぞれのゲル化時間の差が０〜５０％の範囲内で変化する、請求項１に記載の方法。
【請求項３】
それぞれの最大ｔａｎδの差が０〜１５％の範囲内で変化する、請求項１に記載の方法。
【請求項４】
前記着色燐光体組成物が硬化触媒、シリコーンバインダー及び燐光体を含み、
最大ｔａｎδの差が、前記触媒及びシリコーンバインダーの比率、及び／又は前記シリコーンバインダー及び燐光体の比率を調節することによって制御される、請求項１に記載の方法。
【請求項５】
前記着色燐光体組成物が硬化触媒、シリコーンバインダー及び燐光体を含み、
ゲル化時間及び／又は最大ｔａｎδの差が、前記触媒及びシリコーンバインダーの比率、及び／又は前記シリコーンバインダー及び燐光体の比率を調節することによって制御される、請求項２に記載の方法。
【請求項６】
前記燐光体が処理剤で予備処理される、請求項４又は５に記載の方法。
【請求項７】
前記処理剤が塩基性化合物である、請求項６に記載の方法。
【請求項８】
前記燐光体が、以下の方法：（１）処理剤中での燐光体の十分な分散を確実にするための時間の間前記燐光体を前記処理剤と接触させる工程と、（２）前記処理剤でコートされた前記燐光体を乾燥させて、それが前記シリコーンバインダーとともにすぐに使用できる工程とによって予備処理される、請求項６に記載の方法。
【発明の詳細な説明】
【技術分野】
【０００１】
本発明は、ＬＥＤを製造するための方法、特に、一段階フィルム積層によってデュアルカラーＬＥＤ及び／又はマルチカラーＬＥＤを製造するための方法に関する。
【背景技術】
【０００２】
デュアルカラーＬＥＤ（又はマルチカラーＬＥＤ）は現在、アイフォンのようなスマートフォンにおいてフラッシュ及び屋外照明としてますます普及している。フラッシュにおける適用に関して、一般的に、異なった色（例えば、アンバー及びホワイト）を有する２つのＬＥＤがある。それらの比率を調節することによって、カメラは、フラッシュの色を調節して、周辺光のホワイトバランスであるとされているものに合わせることができる。フラッシュＬＥＤは、着色燐光体フィルムの重要な適用例である。２色以上を有する屋外ＬＥＤストリップランプもまた、市場においてますます普及している。
【０００３】
しかしながら、デュアルカラーＬＥＤを製造するための現行の方法は一般的に、２つの工程を含む：（１）２つの異なった色のＬＥＤを別々に作製する工程、及び（２）次に２つの異なった色のＬＥＤを一緒に組み立てる工程（図１を参照のこと、古い方法１と称される）。デュアルカラーＬＥＤを製造するための別の現行の方法もまた、２つの工程を含む：（１）２つのＬＥＤの間にバッフルを加える工程、及び（２）次に２つの異なったシリコーン溶液に燐光体を分配する工程（図１を参照のこと、古い方法２と称される）。最近、上記の２つの古い方法は、低い製造能率（２つの工程を必要とする）、低い色品質（燐光体粒子がシリコーン溶液中に沈殿する傾向があるため）など、いくつかの欠陥に苦しんでいる。
【０００４】
したがって、高い製造能率を有する高色品質デュアルカラーＬＥＤを製造することができる、デュアルカラーＬＥＤ及びマルチカラーＬＥＤなどのＬＥＤを製造するための新規な方法を提供することが必要とされている。
【発明の概要】
【発明が解決しようとする課題】
【０００５】
本発明の例示的な実施形態の目的は、先行技術における上記の及び／又は他の欠陥を克服することである。着色燐光体組成物のレオロジー性能（例えば、最大ｔａｎδ、最小Ｇ’及び硬化時間）を制御することによって、一段階フィルム積層によって２つ以上のＬＥＤに２つ以上の着色燐光体フィルムを積層することができ、このため、それは、高い製造能率を有する高色品質デュアルカラーＬＥＤを製造し得ることを本発明者は予想外に見出している。
【課題を解決するための手段】
【０００６】
本発明において、硬化触媒及びシリコーンバインダーの比率を調節するか、又はヒドロシリル化硬化性オルガノシロキサン組成物を使用することによって、２つ以上の着色燐光体組成物が、詳細なレオロジー性能（例えば、最大ｔａｎδ及びゲル化時間）を有することができる。
【０００７】
このように、本発明の例示的な実施形態は、一段階フィルム積層によって２つ以上のＬＥＤに２つ以上の着色燐光体フィルムを積層する工程を含む、ＬＥＤを製造するための方法を提供し、そこで着色燐光体フィルムのそれぞれが、最大ｔａｎδを有する互いに異なった着色燐光体組成物を含み、それぞれの最大ｔａｎδの差が０〜３０％の範囲内で変化する。
【０００８】
本発明の一実施形態において、異なった着色燐光体組成物のそれぞれがゲル化時間を有し、それぞれのゲル化時間の差が０〜５０％の範囲内で変化する。
【０００９】
本発明の一実施形態において、それぞれの最大ｔａｎδの差は０〜１５％の範囲内で変化する。
【００１０】
本発明の一実施形態において、着色燐光体組成物が硬化触媒、シリコーンバインダー及び燐光体を含み、ゲル化時間及び最大ｔａｎδの差が、触媒及びシリコーンバインダーの比率、及び／又はシリコーンバインダー及び燐光体の比率を調節することによって制御される。
【００１１】
本発明の一実施形態において、燐光体は、特に、赤色又は緑色燐光体が燐光体フィルムに含まれるとき、処理剤で予備処理される。いくつかの実施形態において、処理剤は、使用される硬化触媒と同じである。予備処理方法は、（１）処理剤中での燐光体の十分な分散を確実にするための時間の間燐光体を処理剤と接触させる工程と、（２）処理剤でコートされた燐光体を乾燥させて、それがシリコーンバインダーとともにすぐに使用できる工程とを含む。
【００１２】
本発明の一実施形態において、着色燐光体組成物は、ヒドロシリル化硬化性オルガノシロキサン組成物と燐光体とを含む。
【００１３】
他の特徴及び態様は、以下の詳細な説明、図面及び請求の範囲から明らかになる。
【００１４】
本発明は、添付した図面を参照して本発明の典型的な実施形態の説明を考慮に入れてより良く理解され得る。
【図面の簡単な説明】
【００１５】
【図１】デュアルカラーＬＥＤを製造するための現行の方法（古い方法１及び２）並びに本発明のＬＥＤを製造するための方法（例えば、デュアルカラーＬＥＤ）を示す概略図である。
【図２】本発明における未硬化シリコーンバインダー系のレオロジープロファイルを示す図である。
【図３】本発明におけるＬＥＤを製造するための方法（例えば、デュアルカラーＬＥＤ）の例示的な実施形態（実施例２）を示す概略図である。
【図４】本発明におけるＬＥＤを製造するための方法（例えば、デュアルカラーＬＥＤ）の例示的な実施形態（実施例３）を示す概略図である。
【発明を実施するための形態】
【００１６】
以後、本開示の好ましい実施形態のために詳細な説明が与えられる。実施形態の詳細な説明において、簡潔さ及び簡明さのために、説明が実際的実施形態の全ての特徴を詳細に記述することは不可能であることが指摘されるべきである。任意の実施形態の実際的実施のプロセスにおいて、ちょうど工学プロジェクト又は設計プロジェクトのプロセスにおけるように、開発者の特定の目標を達成するために及びいくつかのシステム関連の又はビジネス関連の制約を満たすために、通常様々な決定がなされ、それはまた、実施形態によって異なることは理解されるはずである。さらに、このような開発プロセスにおいて行われる試みは複雑であり且つ時間がかかり得るが、本開示において開示される技術的内容に基づく設計、製造及び生産などのいくつかの変型はまさしく、本開示において開示される内容に関連した当業者の従来技術における慣例的な技術的手段であり、それは、本開示の不十分な開示とみなされるべきではないこともまた、理解され得る。
【００１７】
特に定義されない限り、請求の範囲及び説明において使用される全ての技術的又は科学的用語は、本開示が属する当業者によって一般的に理解されるのと同じ意味を有するべきである。用語「ａ」、「ａｎ」等は量の制限を意味しないが、少なくとも１つの存在を意味する。用語「含む（ｃｏｍｐｒｉｓｅｓ）」、「含む（ｃｏｍｐｒｉｓｉｎｇ）」、「包含する（ｉｎｃｌｕｄｅｓ）」、「包含する（ｉｎｃｌｕｄｉｎｇ）」等は、「含む（ｃｏｍｐｒｉｓｅｓ）」、「含む（ｃｏｍｐｒｉｓｉｎｇ）」、「包含する（ｉｎｃｌｕｄｅｓ）」及び「包含する（ｉｎｃｌｕｄｉｎｇ）」の前の要素又は対象が「含む（ｃｏｍｐｒｉｓｅｓ）」、「含む（ｃｏｍｐｒｉｓｉｎｇ）」、「包含する（ｉｎｃｌｕｄｅｓ）」及び「包含する（ｉｎｃｌｕｄｉｎｇ）」の後に説明される要素又は対象及びそれらの等価物を網羅するが、他の要素又は対象を除外しないことを意味する。一般的に、本明細書中で用いられるとき或る範囲の値におけるハイフン「−」又はダッシュ「−」は、「ｔｏ」又は「ｔｈｒｏｕｇｈ」である。
【００１８】
本発明において、着色燐光体組成物のレオロジー性能（例えば、最大ｔａｎδ及びゲル化時間）を制御することによって、一段階フィルム積層によって２つ以上のＬＥＤに２つ以上の着色燐光体フィルムを積層し得ることを本発明者は見い出す。一実施形態において、２つ以上の着色燐光体組成物が、硬化触媒及びシリコーンバインダーの比率、及び／又はシリコーンバインダー及び燐光体の比率を調節することによって詳細なレオロジー性能（例えば、最大ｔａｎδ及びゲル化時間）を有することができる。別の実施形態において、２つ以上の着色燐光体組成物が、ヒドロシリル化硬化性オルガノシロキサン組成物を使用することによって詳細なレオロジー性能（例えば、最大ｔａｎδ及びゲル化時間）を有することができる。
【００１９】
本発明の一実施形態において、ＬＥＤを製造するための方法は、一段階フィルム積層によって２つ以上のＬＥＤに２つ以上の着色燐光体フィルムを積層する工程を含み、そこで着色燐光体フィルムのそれぞれが、最大ｔａｎδを有する互いに異なった着色燐光体組成物を含み、それぞれの最大ｔａｎδの差が０〜３０％の範囲内で変化する。
【００２０】
本発明の一実施形態において、それぞれの最大ｔａｎδの差は０〜３０％、０〜２０％、０〜１５％、０〜１０％、１０〜３０％、１０〜２０％、１０〜１５％、１５〜３０％、１５〜２０％、又は２０〜３０％の範囲内で変化する。
【００２１】
用語「それぞれの最大ｔａｎδの差」は、本明細書中で用いられるとき、次式によって表される：
【数１】
2021524057.tif 000003
【００２２】
本発明の一実施形態において、着色燐光体フィルムのそれぞれは、ゲル化時間を有することができる互いに異なった着色燐光体組成物を含み、それぞれのゲル化時間の差は０〜５０％の範囲内で変化する。
【００２３】
本発明の一実施形態において、それぞれのゲル化時間の差は０〜５０％、０〜４０％、０〜３５％、０〜３０％、０〜２０％、０〜１０％、１０〜５０％、１０〜４０％、１０〜３５％、１０〜３０％、１０〜２０％、２０〜５０％、２０〜４０％、２０〜３５％、２０〜３０％、３０〜５０％、３０〜４０％、３０〜３５％、３５〜５０％、３５〜４０％、又は４０〜５０％の範囲内で変化する。
【００２４】
用語「それぞれのゲル化時間の差」は、本明細書中で用いられるとき、次式によって表される：
【数２】
2021524057.tif 000004
【００２５】
用語「最大ｔａｎδ（又はＭａｘ．ｔａｎδ）」は、本明細書中で用いられるとき、最大ｔａｎδ＝損失弾性率／貯蔵弾性率を意味し、それは、加熱温度におけるシリコーンバインダー系の流動性能力を特性決定するために使用される。用語「ゲル化時間」は、本明細書中で用いられるとき、Ｍａｘ．ｔａｎδからｔａｎδ＝１までの時間によって定義され、それは、シリコーンバインダー系がどれくらいの速さで硬化するのかを特性決定するために使用される。前記ゲル化時間及びＭａｘ．ｔａｎδは、燐光体一段階フィルム積層の達成のための２つの最も重要なレオロジー性能である。
【００２６】
一般的には、未硬化シリコーンバインダー系は、温度上昇と共に最初に流動し、次いで硬化される。図２は、未硬化シリコーンバインダー系のレオロジープロファイルを示す。本発明において、前記レオロジープロファイルは、以下の条件を用いて回転式レオメーターによって測定される：（１）２５℃／分で２５〜１５０℃；（２）３０分間１５０℃；及び（３）０．１％の変形、１．０Ｈｚの振動数、及び８ｍｍの鋼板の使用。
【００２７】
シリコーンバインダー系の硬化性能は様々な燐光体によって影響されるので。一段階フィルム積層のために、２つ以上の異なった着色燐光体組成物を調節して、詳細なレオロジー性能（例えば、ゲル化時間及び最大ｔａｎδ）を提供するのがよい。本発明の一実施形態において、それぞれのゲル化時間の差は０〜５０％、０〜４０％、０〜３５％、０〜３０％、０〜２０％、０〜１０％、１０〜５０％、１０〜４０％、１０〜３５％、１０〜３０％、１０〜２０％、２０〜５０％、２０〜４０％、２０〜３５％、２０〜３０％、３０〜５０％、３０〜４０％、３０〜３５％、３５〜５０％、３５〜４０％、又は４０〜５０％の範囲内で変化する；及び／又はそれぞれの最大ｔａｎδの差は０〜３０％、０〜２０％、０〜１５％、０〜１０％、１０〜３０％、１０〜２０％、１０〜１５％、１５〜３０％、１５〜２０％、又は２０〜３０％の範囲内で変化する。他方、触媒が多くなればなるほど、着色燐光体組成物は迅速に硬化する。したがって、ゲル化時間及び最大ｔａｎδの差は、触媒及びシリコーンバインダーの比率、及び／又はシリコーンバインダー及び燐光体の比率を調節することによって制御され、詳細なレオロジー性能を提供し得ることを本発明者は予想外に見出した。
【００２８】
本発明の一実施形態において、着色燐光体組成物は硬化触媒、シリコーンバインダー及び燐光体を含み、ゲル化時間及び最大ｔａｎδの差は、触媒及びシリコーンバインダーの比率、及び／又はシリコーンバインダー及び燐光体の比率を調節することによって制御される。大部分の実施形態において、燐光体をシリコーンバインダー及び触媒と一緒に添加し、トルエンなどの溶剤を添加して簡単なフィルムコーティングのために組成物の粘度を約２０００〜８０００ｍＰａ・ｓに調節する。混合後に、スラリー燐光体組成物を自動アプリケーターによってＰＥＴ剥離ライナー上にコートする。次に、湿潤燐光体フィルムを室温で５分間乾燥させ、次に約７０℃の温度の炉内に３０分間置く。乾燥された燐光体フィルムは一般的に約５０〜１５０μｍである。
【００２９】
本発明において、硬化触媒は、様々なスズ又はチタン触媒などのオルガノシロキサンの縮合硬化をもたらす本技術分野に公知の任意の触媒から選択され得る。硬化触媒は、ケイ素に結合したヒドロキシ（＝シラノール）基の縮合を促進してＳｉ−Ｏ−Ｓｉ結合を形成するために使用されてもよい任意の硬化触媒であり得る。例には、アミン並びに鉛、スズ、チタン、亜鉛、及び鉄の錯体が含まれるがそれらに限定されない。他の例には、水酸化トリメチルベンジルアンモニウム、水酸化テトラメチルアンモニウム、ｎ−ヘキシルアミン、トリブチルアミン、ジアザビシクロウンデセン（ＤＢＵ）及びジシアンジアミドなどの塩基性化合物；及びテトライソプロピルチタネート、テトラブチルチタネート、アセチルアセトナトチタン、アルミニウムトリイソブトキシド、アルミニウムトリイソプロポキシド、ジルコニウムテトラ（アセチルアセトナト）、テトラ酪酸ジルコニウム、オクチル酸コバルト、コバルトアセチルアセトナト、鉄アセチルアセトナト、スズアセチルアセトナト、オクチル酸ジブチルスズ、ジブチルスズラウレート、オクチル酸亜鉛、安息香酸亜鉛、安息香酸亜鉛ｐ−ｔｅｒｔ−ブチル、ラウリン酸亜鉛、ステアリン酸亜鉛、リン酸アルミニウム、及びアルミニウムトリイソプロポキシドなどの金属含有化合物；アルミニウムトリスアセチルアセトネート、アルミニウムビスエチルアセトアセテートモノアセチルアセトネート、ジイソプロポキシビス（エチルアセトアセテート）チタン、及びジイソプロポキシビス（エチルアセトアセテート）チタンなどの有機チタンキレートが含まれるがそれらに限定されない。いくつかの実施形態において、硬化触媒には、オクチル酸亜鉛、安息香酸亜鉛、安息香酸亜鉛ｐ−ｔｅｒｔ−ブチル、ラウリン酸亜鉛、ステアリン酸亜鉛、リン酸アルミニウム、及びアルミニウムトリイソプロポキシドが含まれる。例えば、米国特許第８，１９３，２６９号明細書（その全開示内容を、本明細書において完全に示されるかのように参照によって組み込む）を参照のこと。硬化触媒の他の例には、アルミニウムアルコキシド、アンチモンアルコキシド、バリウムアルコキシド、ホウ素アルコキシド、カルシウムアルコキシド、セリウムアルコキシド、エルビウムアルコキシド、ガリウムアルコキシド、ケイ素アルコキシド、ゲルマニウムアルコキシド、ハフニウムアルコキシド、インジウムアルコキシド、鉄アルコキシド、ランタンアルコキシド、マグネシウムアルコキシド、ネオジムアルコキシド、サマリウムアルコキシド、ストロンチウムアルコキシド、タンタルアルコキシド、チタンアルコキシド、スズアルコキシド、バナジウムアルコキシド酸化物、イットリウムアルコキシド、亜鉛アルコキシド、ジルコニウムアルコキシド、チタン又はジルコニウム化合物、特にチタン及びジルコニウムアルコキシド、並びに上記のアルコキシドのキレート及び低縮合物及び重縮合物、二酢酸ジアルキルスズ、オクタン酸スズ（ＩＩ）、ジアクリル酸ジアルキルスズ、酸化ジアルキルスズ及び二重金属アルコキシドが含まれるがそれらに限定されない。二重金属アルコキシドは、特定の比率で２つの異なった金属を含有するアルコキシドである。いくつかの実施形態において、硬化触媒には、チタンテトラエチレート、チタンテトラプロピレート、チタンテトライソプロピレート、テトラ酪酸チタン、チタンテトライソオクチレート、チタンイソプロピレートトリステアロイレート、チタントリイソプロピレートステアロイレート、チタンジイソプロピレートジステアロイレート、ジルコニウムテトラプロピレート、ジルコニウムテトライソプロピレート、テトラ酪酸ジルコニウムが含まれる。例えば、米国特許第７，００５，４６０号明細書（その全開示内容を、本明細書において完全に示されるかのように参照によって組み込む）を参照のこと。さらに、硬化触媒には、ドイツ特許第４４２７５２８Ｃ２号明細書及び欧州特許第０６３９６２２Ｂ１号明細書（それらの両方を、本明細書において完全に示されるかのように参照によって組み込む）において説明されているチタネート、ジルコネート及びハフネートが含まれる。いくつかの実施形態において、硬化触媒は、Ｄｏｗ  Ｃｏｒｎｉｎｇ（登録商標）ＬＦ−９０００フィルム封入剤触媒（ＤＯＷ  ＣＯＲＮＩＮＧ  ＣＯＲＰＯＲＡＴＩＯＮから市販されている）を含む。
【００３０】
本発明において、赤色燐光体等のような特定の燐光体を取り扱うときに処理剤が使用される。処理剤は、約２〜１０倍高い濃度である間有効な組成物中の触媒と似ている。
【００３１】
本発明において、シリコーンバインダーは、オルガノシロキサンコポリマーを形成するために当技術分野に公知の任意のシリコーンバインダーから選択され得る。いくつかの実施形態において、シリコーンバインダーは有機溶剤中に溶解され得る。また、シリコーンバインダーは、国際公開第２０１３／１３４０１８号パンフレット（その内容を、本明細書において完全に示されるかのように参照によって組み込む）に記載されているシリコーンバインダーであり得る。いくつかの実施形態において、シリコーンバインダーは、Ｄｏｗ  Ｃｏｒｎｉｎｇ（登録商標）ＬＦ−１０２０（ＤＯＷ  ＣＯＲＮＩＮＧ  ＣＯＲＰＯＲＡＴＩＯＮから市販されている）を含む。
【００３２】
本発明において、燐光体は、当技術分野に公知の任意の燐光体から選択され得る。その例には、ＹＡＧ−０４燐光体（Ｉｎｔｅｍａｔｉｘ  Ｃｏｒｐｏｒａｔｉｏｎから市販されている）、ＮＹＡＧ４４５４−Ｌ燐光体（Ｉｎｔｅｍａｔｉｘ  Ｃｏｒｐｏｒａｔｉｏｎから市販されている）、ＢＲ−１０２Ｌ燐光体（ＭｉｔｓｕｂｉｓｈｉＣｈｅｍｉｃａｌ  Ｃｏｒｐｏｒａｔｉｏｎから市販されている）、ＧＡＬ５５０燐光体（Ｉｎｔｅｍａｔｉｘ  Ｃｏｒｐｏｒａｔｉｏｎから市販されている）又はそれらの任意の組合せが含まれるがそれらに限定されない。
【００３３】
本発明の一実施形態において、特に、赤色又は緑色燐光体が燐光体フィルム中に含まれるとき、燐光体は処理剤で予備処理され得る。いくつかの実施形態において、処理剤は好ましくは、水酸化トリメチルベンジルアンモニウム、水酸化テトラメチルアンモニウム、ｎ−ヘキシルアミン、トリブチルアミン、ジアザビシクロウンデセン（ＤＢＵ）及びジシアンジアミドなどの塩基性化合物である。予備処理方法は、（１）処理剤中での燐光体の十分な分散を確実にするための時間の間燐光体を処理剤と接触させる工程と、（２）処理剤でコートされた燐光体を乾燥させて、それがシリコーンバインダーとともにすぐに使用できる工程とを含む。燐光体予備処理は、燐光体がシリコーンバインダーの硬化性能に及ぼす影響を小さくする一方法である。
【００３４】
例えば、予備処理方法は、
−  燐光体及び処理剤を１：１の比率に秤量する工程と、
−  燐光体及び処理剤を密閉シール容器内に充填する工程と、
−  ４時間の間処理剤中に燐光体を混合及び浸漬して、処理剤溶液中での燐光体の十分な分散を確実にする工程と、
−  燐光体を濾過するか又は他の方法を使用して燐光体を処理剤から除去する工程と、
−  湿潤燐光体を乾燥炉内に置き、８時間の間１５０℃まで加熱して、調合物のためにすぐに使用できる乾燥された燐光体を提供する工程とを含む。
【００３５】
本発明の一実施形態において、着色燐光体組成物は、ヒドロシリル化硬化性オルガノシロキサン組成物と燐光体とを含む。ヒドロシリル化硬化性オルガノシロキサン組成物は、ヒドロシリル化触媒を含むことができる。いくつかの実施形態において、ヒドロシリル化硬化性オルガノシロキサン組成物は、Ｄｏｗ  Ｃｏｒｎｉｎｇ（登録商標）ＬＦ−１１１２燐光体フィルムバインダーＡ＆ＢＫｉｔ（ＤＯＷ  ＣＯＲＮＩＮＧ  ＣＯＲＰＯＲＡＴＩＯＮから市販されている）を含む。また、ヒドロシリル化硬化性オルガノシロキサン組成物は、国際公開第２０１６／０２２３３２Ａ１号パンフレット（その内容を、本明細書において完全に示されるかのように参照によって組み込む）に記載されているものであり得る。
【００３６】
本発明において、ＬＥＤを製造するための方法は、製造能率を大幅に改良することができ（すなわち、一工程においてデュアルカラー及びマルチカラーＬＥＤ）、所有経費を下げる。さらに、それは燐光体の分散の均一性を改良することができ、それによってＬＥＤの色品質を改良することができる。
【００３７】
「およその（ａｂｏｕｔ）」１つの特定の値から、及び／又は「およその（ａｂｏｕｔ）」別の特定の値までのように、範囲を本明細書において表すことができる。このような範囲が表されるとき、例には、１つの特定の値から及び／又は他の特定の値までが含まれる。同様に、値が近似値として表されるとき、先行詞「約（ａｂｏｕｔ）」の使用によって特定の値が別のアスペクトを形成することは理解されよう。範囲のそれぞれの端点は、他方の端点に関連して、並びに他方の端点とは無関係に有意であることがさらに理解されよう。
【００３８】
別段の明らかな記載のない限り、本明細書で説明する任意の方法は、その工程が特定の順序で実施されることを要求すると解釈されるべきでは決してない。したがって、方法のクレームがその工程が従う順序を実際に説明しないか又は工程が特定の順序に限定されなければならないということがクレーム又は説明において具体的に別記されない場合、特定の順序を意味することを決して意図しない。
【実施例】
【００３９】
参考実施例１：ＹＡＧ−０４燐光体フィルムの調製
参考実施例１において使用される材料は以下の通りである。
シリコーンバインダー１：ＤＯＷ  ＣＯＲＮＩＮＧ  ＣＯＲＰＯＲＡＴＩＯＮから市販されているＤｏｗ  Ｃｏｒｎｉｎｇ（登録商標）ＬＦ−１０２０燐光体フィルムバインダー、５ｇ；
触媒１：ＤＯＷ  ＣＯＲＮＩＮＧ  ＣＯＲＰＯＲＡＴＩＯＮから市販されているＤｏｗ  Ｃｏｒｎｉｎｇ（登録商標）ＬＦ−９０００フィルム封入剤触媒、０．０７５ｇ；及び
燐光体１：Ｉｎｔｅｍａｔｉｘ  Ｃｏｒｐｏｒａｔｉｏｎから市販されている、ＹＡＧ−０４燐光体、５ｇ。
参考実施例１において、シリコーンバインダー１の、触媒１に対する比率はそれぞれ１００：１、１００：１．５及び１００：２である。そしてシリコーンバインダー１の、燐光体１に対する比率は１００：１００である。
【００４０】
試料の調製（実施例としてシリコーンバインダー１の、触媒１に対する比率＝１００：１．５とする）
（１）５ｇの燐光体１を５ｇのシリコーンバインダー１及び０．０７５ｇ触媒１とともに提供し、並びに０．３ｇのトルエンを粘度を調節するための有機溶剤として添加し、ＴｈｉｎｋｙＡＲＶ−３１０プラネタリー真空ミキサー内で混合して混合スラリーを提供する工程；
（２）Ｈｏｈｓｅｎ自動アプリケーターを使用して、混合スラリーをＰＥＴ剥離ライナー上にコートする工程；
（３）室温で５分間ＰＥＴ剥離ライナーを乾燥させ、次にそれを７０℃の温度の乾燥炉内に３０分間置き、７５μｍの厚さを有する乾燥フィルムをもたらす工程。
【００４１】
試験手順
レオロジー性能は、下の条件を用いてＴＡ  ＡＲＥＳ  Ｇ２レオメーターによって測定される：（１）２５℃／分で１５〜１５０℃；（２）３０分間１５０℃；及び（３）０．５％の歪、１．０Ｈｚの振動数、及び８ｍｍ鋼板の使用。
【００４２】
【表１】
2021524057.tif 000005
【００４３】
参考実施例２：ＮＹＡＧ４４５４−Ｌ燐光体フィルムの調製
参考実施例２において使用される材料は以下の通りである。
シリコーンバインダー１：ＤＯＷ  ＣＯＲＮＩＮＧ  ＣＯＲＰＯＲＡＴＩＯＮから市販されている、Ｄｏｗ  Ｃｏｒｎｉｎｇ（登録商標）ＬＦ−１０２０燐光体フィルムバインダー、５ｇ；
触媒１：ＤＯＷ  ＣＯＲＮＩＮＧ  ＣＯＲＰＯＲＡＴＩＯＮから市販されている、Ｄｏｗ  Ｃｏｒｎｉｎｇ（登録商標）ＬＦ−９０００フィルム封入剤触媒、０．１ｇ；及び
燐光体２：Ｉｎｔｅｍａｔｉｘ  Ｃｏｒｐｏｒａｔｉｏｎから市販されている、ＮＹＡＧ４４５４−Ｌ燐光体、５ｇ。
参考実施例２において、シリコーンバインダー１の、触媒１に対する比率はそれぞれ１００：２、１００：２．５及び１００：３である。そしてシリコーンバインダー１の、燐光体２に対する比率は１００：１００である。
【００４４】
試料の調製（実施例としてシリコーンバインダー１の、触媒１に対する比率＝１００：２とする）
（１）５ｇの燐光体２を５ｇのシリコーンバインダー１及び０．１ｇ触媒１とともに提供し、並びに０．３ｇのトルエンを粘度を調節するための有機溶剤として添加し、ＴｈｉｎｋｙＡＲＶ−３１０プラネタリー真空ミキサー内で混合して混合スラリーを提供する工程；
（２）Ｈｏｈｓｅｎ自動アプリケーターを使用して、混合スラリーをＰＥＴ剥離ライナー上にコートする工程；
（３）室温で５分間ＰＥＴ剥離ライナーを乾燥させ、次にそれを７０℃の温度の乾燥炉内に３０分間置き、７５μｍの厚さを有する乾燥フィルムをもたらす工程。
【００４５】
試験手順
レオロジー性能は、下の条件を用いてＴＡ  ＡＲＥＳ  Ｇ２レオメーターによって測定される：（１）２５℃／分で１５〜１５０℃；（２）３０分間１５０℃；及び（３）０．５％の歪、１．０Ｈｚの振動数、及び８ｍｍ鋼板の使用。
【００４６】
【表２】
2021524057.tif 000006
【００４７】
実施例１：一段階フィルム積層
上記の参考実施例１及び２から、詳細なレオロジー性能のために、ＮＹＡＧ４４５４−Ｌ燐光体のためのシリコーンバインダー１の、触媒１に対する比率はＹＡＧ−０４燐光体のための前記「１００：１．５」と比較して１００：２に減少されることが指摘され得る。ゲル化時間の差は１％の範囲内で変化し、それぞれの最大ｔａｎδの差は２．８％の範囲内で変化する。
【００４８】
参考実施例１及び２において得られる燐光体フィルムは、Ｆｕｌｉｎ  ＰＬＣ−１００Ａ真空ラミネーターによって積層される。積層条件は以下の通りである。
積層温度：１２４．６℃；
積層時間：３００秒；及び
真空：０．３４ｋＰａ
【００４９】
この実施例において、均一な燐光体の分散及びより良い色品質を示す、一段階フィルム積層において２つの異なった着色燐光体フィルムをＬＥＤ上に良好に積層する。
【００５０】
実施例２：赤色燐光体予備処理及びデュアルカラー燐光体フィルム積層
２．１冷白色燐光体フィルム３Ｃ調合物：
使用される材料は以下の通りである。
シリコーンバインダー１：ＤＯＷ  ＣＯＲＮＩＮＧ  ＣＯＲＰＯＲＡＴＩＯＮから市販されている、Ｄｏｗ  Ｃｏｒｎｉｎｇ（登録商標）ＬＦ−１０２０燐光体フィルムバインダー、５ｇ；
触媒１：ＤＯＷ  ＣＯＲＮＩＮＧ  ＣＯＲＰＯＲＡＴＩＯＮから市販されている、Ｄｏｗ  Ｃｏｒｎｉｎｇ（登録商標）ＬＦ−９０００フィルム封入剤触媒、０．０７５ｇ；及び
燐光体１：Ｉｎｔｅｍａｔｉｘ  Ｃｏｒｐｏｒａｔｉｏｎから市販されている、ＹＡＧ−０４燐光体。
燐光体３：Ｍｉｔｓｕｂｉｓｈｉ  Ｃｈｅｍｉｃａｌ  Ｃｏｒｐｏｒａｔｉｏｎから市販されている、ＢＲ−１０２Ｌ燐光体。
【００５１】
３Ｃ調合物において、シリコーンバインダー１の、触媒１に対する比率は１００：１．５である。そしてシリコーンバインダー１の、燐光体１及び３に対する比率は１００：５６である。燐光体１の、燐光体３に対する比率は４０：１である。ＢＲ−１０２Ｌは、以下の手順に従って処理剤で予備処理される：
−  燐光体３及び処理剤を１：１の比率で秤量する。
−  それらを適切な容器内に入れ、それを密閉する。
−  ミキサーを使用して４時間の間燐光体を処理剤内に浸漬し、溶液中での燐光体の十分な分散を確実にする。
−  燐光体を濾過して燐光体を処理剤から分離する。
−  湿潤燐光体を乾燥炉内に置き、８時間の間１５０℃まで加熱する。
−  乾燥された燐光体を調合物のためにすぐに使用できる。
【００５２】
試料の調製
（１）２．７３２ｇの燐光体１及び０．０６８ｇの燐光体３を５ｇのシリコーンバインダー１及び０．０７５ｇ触媒１とともに提供し、並びに０．３ｇのトルエンを粘度を調節するための有機溶剤として添加し、ＴｈｉｎｋｙＡＲＶ−３１０プラネタリー真空ミキサー内で混合して混合スラリーを提供する工程；
（２）Ｈｏｈｓｅｎ自動アプリケーターを使用して、混合スラリーをＰＥＴ剥離ライナー上にコートする工程；
（３）室温で５分間ＰＥＴ剥離ライナーを乾燥させ、次にそれを７０℃の温度の乾燥炉内に３０分間置き、８０μｍの厚さを有する乾燥フィルムをもたらす工程。
【００５３】
試験手順
レオロジー性能は、下の条件を用いてＴＡ  ＡＲＥＳ  Ｇ２レオメーターによって測定される：（１）２５℃／分で１５〜１５０℃；（２）２０分間１５０℃；及び（３）０．５％の歪、１．０Ｈｚの振動数、及び８ｍｍ鋼板の使用。
【００５４】
２．２温白色燐光体フィルム３Ｗ調合物：
使用される材料は以下の通りである。
シリコーンバインダー１：ＤＯＷ  ＣＯＲＮＩＮＧ  ＣＯＲＰＯＲＡＴＩＯＮから市販されている、Ｄｏｗ  Ｃｏｒｎｉｎｇ（登録商標）ＬＦ−１０２０燐光体フィルムバインダー、５ｇ；
触媒１：ＤＯＷ  ＣＯＲＮＩＮＧ  ＣＯＲＰＯＲＡＴＩＯＮから市販されている、Ｄｏｗ  Ｃｏｒｎｉｎｇ（登録商標）ＬＦ−９０００フィルム封入剤触媒、０．０５０ｇ；及び
燐光体１：Ｉｎｔｅｍａｔｉｘ  Ｃｏｒｐｏｒａｔｉｏｎから市販されている、ＹＡＧ−０４燐光体。
燐光体３：ＭｉｔｓｕｂｉｓｈｉＣｈｅｍｉｃａｌ  Ｃｏｒｐｏｒａｔｉｏｎから市販されている、ＢＲ−１０２Ｌ燐光体。
【００５５】
３Ｗ調合物において、シリコーンバインダー１の、触媒１に対する比率は１００：１である。そしてシリコーンバインダー１の、燐光体１及び３に対する比率は１００：１３９である。燐光体１の、燐光体３に対する比率は２：１である。ＢＲ−１０２Ｌは、上記の同様な手順に従って処理剤で予備処理される。
【００５６】
試料の調製
（１）４．６３３ｇの燐光体１及び２．３１７ｇの燐光体３を５ｇのシリコーンバインダー１及び０．０５０ｇ触媒１とともに提供し、並びに０．５ｇのトルエンを粘度を調節するための有機溶剤として添加し、ＴｈｉｎｋｙＡＲＶ−３１０プラネタリー真空ミキサー内で混合して混合スラリーを提供する工程；
（２）Ｈｏｈｓｅｎ自動アプリケーターを使用して、混合スラリーをＰＥＴ剥離ライナー上にコートする工程；
（３）室温で５分間ＰＥＴ剥離ライナーを乾燥させ、次にそれを７０℃の温度の乾燥炉内に３０分間置き、８６μｍの厚さを有する乾燥フィルムをもたらす工程。
【００５７】
試験手順
レオロジー性能は、下の条件を用いてＴＡ  ＡＲＥＳ  Ｇ２レオメーターによって測定される：（１）２５℃／分で１５〜１５０℃；（２）２０分間１５０℃；及び（３）０．５％の歪、１．０Ｈｚの振動数、及び８ｍｍ鋼板の使用。
【００５８】
２．３レオロジー性能
冷白色及び温白色燐光体フィルムのレオロジー性能を以下の表に記載する。
【００５９】
【表３】
2021524057.tif 000007
【００６０】
２．４積層：
冷白色及び温白色燐光体フィルム３Ｃ及び３Ｗは、Ｆｕｌｉｎ  ＰＬＣ−１００Ａ真空ラミネーターによって積層される。詳細な積層条件：
積層温度：１２４．６℃；
積層時間：３００秒；及び
真空：０．３４ｋＰａ
【００６１】
図３に示されるように、均一な燐光体の分散及びより良い色品質を示す、一段階フィルム積層において、冷白色及び温白色燐光体フィルム３Ｃ及び３ＷをＬＥＤ上に良好に積層する。
【００６２】
実施例３：ヒドロシリル化硬化デュアルカラー燐光体フィルムの調製及び積層
３．１冷白色燐光体フィルム４Ｃ調合物：
使用される材料は以下の通りである。
シリコーンバインダー４：ＤＯＷ  ＣＯＲＮＩＮＧ  ＣＯＲＰＯＲＡＴＩＯＮから市販されている、Ｄｏｗ  Ｃｏｒｎｉｎｇ（登録商標）ＬＦ−１１１２燐光体フィルムバインダーＰａｒｔＡ＋ＰａｒｔＢ（１：１）、５ｇ；
燐光体１：Ｉｎｔｅｍａｔｉｘ  Ｃｏｒｐｏｒａｔｉｏｎから市販されている、ＹＡＧ−０４燐光体。
燐光体４：Ｉｎｔｅｍａｔｉｘ  Ｃｏｒｐｏｒａｔｉｏｎから市販されている、ＧＡＬ５５０燐光体。
４Ｃ調合物において、シリコーンバインダー４の、燐光体１及び４に対する比率は１００：２７である。燐光体１の、燐光体４に対する比率は５：１である。
【００６３】
試料の調製
（１）１．１２５ｇの燐光体１及び０．２２５ｇの燐光体４をシリコーンバインダー４の２．５ｇのＡ液及びシリコーンバインダー４の２．５ｇのＢ液とともに提供し、並びに０．３ｇのプロピルプロピオネートを粘度を調節するための有機溶剤として添加し、ＴｈｉｎｋｙＡＲＶ−３１０プラネタリー真空ミキサー内で混合して混合スラリーを提供する工程；
（２）Ｈｏｈｓｅｎ自動アプリケーターを使用して、混合スラリーをＰＥＴ剥離ライナー上にコートする工程；
（３）室温で５分間ＰＥＴ剥離ライナーを乾燥させ、次にそれを７０℃の温度の乾燥炉内に３０分間置き、５２μｍの厚さを有する乾燥フィルムをもたらす工程。
【００６４】
試験手順
レオロジー性能は、下の条件を用いてＴＡ  ＡＲＥＳ  Ｇ２レオメーターによって測定される：（１）２０℃／分で１５〜１２５℃；（２）３０分間１２５℃；及び（３）０．５％の歪、１．０Ｈｚの振動数、及び８ｍｍ鋼板の使用。
【００６５】
３．２温白色燐光体フィルム４Ｗ調合物：
使用される材料は以下の通りである。
シリコーンバインダー４：ＤＯＷ  ＣＯＲＮＩＮＧ  ＣＯＲＰＯＲＡＴＩＯＮから市販されている、Ｄｏｗ  Ｃｏｒｎｉｎｇ（登録商標）ＬＦ−１１１２燐光体フィルムバインダーＰａｒｔＡ＋ＰａｒｔＢ（１：１）、５ｇ；
燐光体１：Ｉｎｔｅｍａｔｉｘ  Ｃｏｒｐｏｒａｔｉｏｎから市販されている、ＹＡＧ−０４燐光体。
燐光体５：ＭｉｔｓｕｂｉｓｈｉＣｈｅｍｉｃａｌ  Ｃｏｒｐｏｒａｔｉｏｎから市販されている、ＭＰＲ−１００３燐光体。
【００６６】
４Ｗ調合物において、シリコーンバインダー４の、燐光体１及び５に対する比率は１００：１１０である。燐光体１の、燐光体５に対する比率は１０：１である。
【００６７】
試料の調製
（１）５ｇの燐光体１及び０．５ｇの燐光体５をシリコーンバインダー４の２．５ｇのＡ液及びシリコーンバインダー４の２．５ｇのＢ液とともに提供し、並びに０．５ｇのプロピルプロピオネートを粘度を調節するための有機溶剤として添加し、ＴｈｉｎｋｙＡＲＶ−３１０プラネタリー真空ミキサー内で混合して混合スラリーを提供する工程；
（２）Ｈｏｈｓｅｎ自動アプリケーターを使用して、混合スラリーをＰＥＴ剥離ライナー上にコートする工程；
（３）室温で５分間ＰＥＴ剥離ライナーを乾燥させ、次にそれを７０℃の温度の乾燥炉内に３０分間置き、８６μｍの厚さを有する乾燥フィルムをもたらす工程。
【００６８】
試験手順
レオロジー性能は、下の条件を用いてＴＡ  ＡＲＥＳ  Ｇ２レオメーターによって測定される：（１）２０℃／分で１５〜１２５℃；（２）３０分間１２５℃；及び（３）０．５％の歪、１．０Ｈｚの振動数、及び８ｍｍ鋼板の使用。
【００６９】
レオロジー性能
冷白色及び温白色燐光体フィルムのレオロジー性能を以下の表に記載する。
【００７０】
【表４】
2021524057.tif 000008
【００７１】
実施例３に示されるように、ヒドロシリル化硬化性組成物の場合、燐光体は、シリコーンバインダー系のレオロジー性能、それによって硬化性能に影響を与えない。それで、シリコーンバインダーの、燐光体に対する混合比率を調節することは必要でない。
【００７２】
積層：
冷白色及び温白色燐光体フィルム４Ｃ及び４Ｗは、Ｆｕｌｉｎ  ＰＬＣ−１００Ａ真空ラミネーターによって積層される。積層条件は以下の通りである。
積層温度：１２１．８℃；
積層時間：３００秒；及び
真空：０．３４ｋＰａ
【００７３】
図４に示されるように、均一な燐光体の分散及びより良い色品質を示す、一段階フィルム積層において、冷白色及び温白色燐光体フィルム４Ｃ及び４ＷをＬＥＤ上に良好に積層する。
【００７４】
上記の説明は単に本発明の実施形態であり、本発明の範囲を制限することを意図しない。当業者は、本発明に対してあらゆる種類の変型及び変更を行なうことができよう。本発明の趣旨及び原理の範囲内で行われる任意の変更、代替物及び改良は、添付した請求の範囲の範囲内にあるものとする。
【図１】
2021524057.tif 000009
【図２】
2021524057.tif 000010
【図３】
2021524057.tif 000011
【図４】
2021524057.tif 000012
【国際調査報告】
2021524057.tif 000013
2021524057.tif 000014